(57)【要約】      （修正有）【課題】耐久性を向上させた発熱シートを提供する。【解決手段】粘着剤層１２、基材１３、発熱体１６および保護層１９をこの順に含む粘着シート１０であって、粘着シート１０は矩形状であり、粘着シート１０において、１１は剥離ライナー、１２は粘着剤層、１３は基材、１６は発熱体、１９は保護層である。発熱体１６は、発熱層１４および電極体１５から構成され、保護層１９は、第二の粘着剤層１７および保護基材１８から構成される。【選択図】図１
2019053967.tif 000002
【特許請求の範囲】
【請求項１】
粘着剤層、基材、発熱体および保護層をこの順に含む粘着シートであって、
前記発熱体は、導電性カーボンを含む発熱層と、電極体との積層体であり、
前記保護層は、前記発熱層の外周側面と、前記発熱層の基材側と反対側の表面と、を覆うように前記発熱体上に配置される、粘着シート。
【請求項２】
前記保護層が、ポリエチレンテレフタレート、ポリ塩化ビニル、ポリウレタンおよびアクリル系樹脂からなる群から選択される少なくとも１種の材料を含む、請求項１に記載の粘着シート。
【請求項３】
基材の外周全体に発熱層が形成されない露出部が形成されるように基材上に発熱層形成用塗布液を塗布して発熱層を形成し、
前記発熱層の外周側面と、前記発熱層の基材側と反対側の表面と、を覆うように保護層を積層させることを有する、請求項１または２に記載の粘着シートの製造方法。
【請求項４】
前記塗布が印刷である、請求項３に記載の粘着シートの製造方法。
【発明の詳細な説明】
【技術分野】
【０００１】
本発明は、粘着シートおよびその製造方法に関する。
【背景技術】
【０００２】
家屋の屋根は雨や雪に晒される環境下にあるが、寒冷地帯では、積雪により様々な問題が生ずることがある。このため、融雪を目的として発熱体を有する発熱シートを粘着層を介して屋根などの対象物に設置することが行われている。
【０００３】
例えば、特許文献１では、屋上笠木の融雪および雪庇形成防止のために、粘着シート、内側外装シート、発熱シート、外側外装シート、および保護シートを備え、長手方向の両端部の粘着シートおよび保護シートの間において、防水テープが一対貼設されている形態が記載されている。発熱シートには、長手方向に配置された一対の電極線が配置され、電極線に通電することで、発熱シートが発熱する。ここで、発熱シートは、例えばカーボンとポリエステルからなる伝導性粒子材が塗布されたポリエチレンテレフタレート製フィルムおよび絶縁層からなることが記載されている。
【先行技術文献】
【特許文献】
【０００４】
【特許文献１】実用新案登録第３２１０３６７号公報
【発明の概要】
【発明が解決しようとする課題】
【０００５】
しかしながら、従来の構成においては、発熱シートが導電性カーボンを含む場合、端部で露出した導電性カーボンが脱離して耐久性が低下するという問題があった。特に、外部環境下など過酷な条件下に発熱シートが設置される場合には、シートの耐久性は重要な課題となる。
【０００６】
そこで本発明は、耐久性を向上させた発熱シートを提供することを目的とする。
【課題を解決するための手段】
【０００７】
本発明は、粘着剤層、基材、発熱体および保護層をこの順に含む粘着シートであって、発熱体は、導電性カーボンを含む発熱層と、電極体との積層体であり、保護層は、発熱層の外周側面と、発熱層の基材側と反対側の表面と、を覆うように発熱体上に配置される、粘着シートである。
【発明の効果】
【０００８】
本発明によれば、耐久性が向上した発熱シートの提供が可能となる。
【図面の簡単な説明】
【０００９】
【図１】第一実施形態の粘着シートの一実施形態を示す断面模式図である。
【図２】図１の粘着シートを厚さ方向から観察した場合の模式図である。
【発明を実施するための形態】
【００１０】
本発明の第一実施形態は、粘着剤層、基材、発熱体および保護層をこの順に含む粘着シートであって、発熱体は、導電性カーボンを含む発熱層と、電極体との積層体であり、保護層は、発熱層の外周側面と、発熱層の基材側と反対側の表面と、を覆うように発熱体上に配置される、粘着シートである。
【００１１】
以下、本実施形態について詳細に説明する。
【００１２】
なお、本明細書において、範囲を示す「Ｘ〜Ｙ」は「Ｘ以上Ｙ以下」を意味する。また、特記しない限り、操作および物性等は、室温（２０〜２５℃）／相対湿度４０〜５０％の条件で測定する。
【００１３】
図１は、第一実施形態の粘着シートの一実施形態を示す断面模式図である。図１の粘着シート１０は矩形状であり、粘着シート１０において、１１は剥離ライナー、１２は粘着剤層、１３は基材、１６は発熱体、１９は保護層である。すなわち、粘着シート１０は、粘着剤層１２、基材１３、発熱体１６および保護層１９をこの順に含む。発熱体１６は、発熱層１４および電極体１５から構成される。保護層１９は、第二の粘着剤層１７および保護基材１８から構成される。
【００１４】
また、図２は、図１の粘着シートを厚さ方向から観察した場合の模式図である。なお、図２において、図１と同一の部材には同一の符号を付してある。
【００１５】
図１の粘着シート１０において、剥離ライナー１１、粘着剤層１２、基材１３は、矩形状であり、略同一面積である。
【００１６】
図２に示すように、粘着シート１０においては、発熱層１４は、基材１３の外周全周に露出部１３Ａが形成されるように、基材１３の表面に配置されている。露出部１３Ａは、基材上の発熱層非形成部である。換言すれば、上方から視認したときに、基材１３上の矩形上の発熱層１４は基材１３よりも面積が小さい。電極体１５は一対の電極体から構成され、発熱層１４上に電流が流れるように一定間隔をあけて略平行に配置される。
【００１７】
保護層１９は、矩形状であり、露出部１３Ａを覆うように形成される。このため、保護層１９は発熱層１４の外周側面と、発熱層１４の基材１３側と反対側の表面と、を覆う。すなわち、発熱層１４の厚さ方向の外周端面を覆うように保護層１９は発熱層上に配置される。このような構成とすることで、発熱体の外周端部が露出することを抑制でき、発熱体から導電性カーボンが脱離することを抑制できるので、耐久性が向上する。
【００１８】
なお、保護層が発熱層の外周側面を覆うとは、保護層が直接外周端面に接して外周端面を覆う場合のみに限定されず、空気を介して外周端面を覆う場合も含む。
【００１９】
図１では、剥離ライナー１１、粘着剤層１２、基材１３、発熱体１６、保護層１９が隣接して配置されてなるが、各部材間には中間層が存在していてもよい。保護層の役割を考慮すると、発熱体および保護層は隣接して配置されてなることが好ましい。
【００２０】
以下、各構成部材について説明する。
【００２１】
［保護層］
保護層は、外部からの衝撃や水などから発熱層を保護するとともに、絶縁層の役割を果たす。図１においては、保護層１９は、第二の粘着剤層１７および保護基材１８から構成される。図１においては、粘着剤により保護基材が接着されているが、保護基材を直接発熱体上に設置してもよい。すなわち、保護層は、保護基材のみからなる形態であってもよい。この場合、例えば、保護基材を発熱体上に印刷するなどによって、発熱体上に直接（第二の粘着剤層を介さずに）保護基材を形成することができる。
【００２２】
保護層を構成する保護基材としては、絶縁性樹脂を含むことが好ましく、ポリエチレンテレフタレート、ポリ塩化ビニル、ポリウレタンおよびアクリル系樹脂からなる群から選択される少なくとも１種の材料を含むことが好ましい。保護基材がこのような材料を含むことで、保護層の耐久性が向上するため、好ましい。これらの材料は１種単独で用いてもよいし、２種以上併用してもよい。
【００２３】
また、第二の粘着剤層を構成する粘着剤としては、後述の粘着剤層に記載する粘着剤を用いることができる。
【００２４】
保護層には、防腐剤、抗菌剤、紫外線吸収剤等の添加材が添加されていてもよい。
【００２５】
保護基材の厚みは、例えば、１〜２５０μｍであり、好ましくは１５〜７５μｍである。また、第二の粘着剤の厚みとしては、例えば、１０〜１００μｍである。
【００２６】
［発熱体］
発熱体は、発熱層および電極体から構成される。
【００２７】
発熱層は、電極体に通電することで、発熱する部材である。
【００２８】
発熱層は厚さ方向から観察した場合に基材よりも面積が小さいことが好ましい。このような形態とすることで、保護層の設置が容易となり、生産性が向上するためである。発熱層が基材よりもどの程度小さければよいかは、外周端部を保護層が覆うことができる限り特に限定されず、適宜設定される。
【００２９】
発熱層は導電性カーボンを含有する。導電性カーボンとしては、カーボンブラック、グラフェン、グラファイトなどの導電性カーボン粒子；導電性カーボン繊維、導電性カーボンナノチューブなどの繊維状炭素が挙げられる。導電性カーボンとしては１種単独で用いてもよいし、２種以上併用してもよい。
【００３０】
導電性カーボン粒子の平均粒子径は、０．０１〜１０μｍであることが好ましく、０．１〜５μｍであることがより好ましい。ここで、「粒子径」とは、粒子（ここでは、粒子状カーボン材料）の表面上の任意の２点間の最大の距離として、定義される。また、サンプルについて数〜数十視野中に観察される導電性カーボン粒子の粒子径を測定し、各測定値の平均値を算出することにより、平均粒子径が求められる。
【００３１】
導電性カーボン粒子の具体例としては、粒子状のグラファイト（例えば、天然黒鉛や人工黒鉛）、グラフェン、カーボンブラックが挙げられ、さらにカーボンブラックとしては、オイルファーネスブラック、チャネルブラック、ランプブラック、サーマルブラック、アセチレンブラックなどが例示される。
【００３２】
繊維状炭素の直径（外径）は、例えば、５〜５００ｎｍ程度であり、好ましくは２０〜２００ｎｍである。また、繊維状炭素のアスペクト比（外径／長さの比）は、例えば、５〜２００である。
【００３３】
繊維状炭素の具体例としては、例えば、カーボンナノファイバ、カーボンナノチューブ、カーボンナノホーン、カーボンナノコイル、カーボンシルク、気相成長炭素繊維（例えば、ＶＧＣＦ（登録商標；昭和電工株式会社製））などが例示される。そしてカーボンナノファイバとしては、例えば、アクリル繊維を原料とするＰＡＮ系ファイバ、石油ピッチやコールタールピッチを原料とするピッチ系ファイバ、フェノール樹脂を原料とするフェノール系ファイバ、レーヨン繊維を原料とするレーヨン系ファイバなどが挙げられる。また、ニッケルなどの金属で繊維状炭素を被覆した金属被覆繊維状炭素を用いてもよい。
【００３４】
導電性（発熱性）を考慮すると、炭素材料としては、カーボンナノチューブ、気相成長炭素繊維を用いることが好ましい。
【００３５】
発熱層における導電性カーボンの含有量は発熱層に対して２０〜８０質量％であることが好ましく、３０〜７５質量％であることがより好ましい。
【００３６】
発熱層は、バインダーを含有することが好ましい。バインダー樹脂を含有することで、導電性カーボンを連結することができ、発熱性が向上するとともに、形成される発熱層が曲面追従性を有することができるようになる。バインダーとしては、特に制限はなく、熱可塑性樹脂や熱硬化性樹脂を用いることができるが、発熱層に用いるバインダーは熱可塑性樹脂であることが好ましい。
【００３７】
熱可塑性樹脂としては、アクリル樹脂；ポリウレタン樹脂；ポリエチレン樹脂やポリプロピレン樹脂などのポリオレフィン樹脂；ポリスチレン樹脂；ポリ塩化ビニル樹脂；塩素化ポリエチレン樹脂；ポリエチレンテレフタレート樹脂、ポリエチレンナフタレート樹脂、ポリブチレンテレフタレート樹脂などのポリエステル樹脂；ポリカーボネート樹脂；スチレン−アクリル共重合体；ポリイミド樹脂；ポリアミドイミド樹脂；ポリエーテルエーテルケトン樹脂；ポリエーテルイミド樹脂；シリコーン樹脂などが挙げられる。
【００３８】
バインダーは１種単独で用いてもよいし、２種以上併用してもよい。
【００３９】
発熱層はさらに導電性粒子や導電性高分子を含有していてもよい。導電性粒子としては、例えば、銀、金、銅、クロム、ニッケル、鉄、マグネシウム、アルミニウム、白金、亜鉛、マンガン、タングステン、ステンレスなどが挙げられる。導電性高分子としては、ポリアセチレン系樹脂（例えば、ポリアセチレンなど）、ポリチオフェン系重合体（例えば、ポリチオフェンなど）、ポリフェニレン系重合体（例えば、ポリパラフェニレンなど）、ポリピロール系重合体（例えば、ポリピロールなど）、ポリアニリン系重合体（例えば、ポリアニリンなど）、アクリル系重合体で変性されたポリエステル系樹脂などが挙げられる。
【００４０】
発熱層は、その他、界面活性剤、増粘剤、消泡剤、分散安定化剤等の各種添加剤を含んでいてもよい。
【００４１】
発熱層の厚さは、所望の発熱温度に応じて適宜選択でき、特に限定されるものではないが、例えば、２０〜６０μｍ程度である。
【００４２】
電極体は、例えば、電源と接続され、発熱時に給電される。
【００４３】
電極体は図１の形態においては、保護層側に設置されているが、基材側に設置されてもよい。すなわち、図１では、基材１３、発熱層１４、電極体１５の順に積層されているが、基材１３、電極体１５、発熱層１４の順に積層されていてもよい。
【００４４】
電極体を構成する材料としては、銀、銅などが挙げられる。また、電極体はバインダー樹脂を含んでいてもよい。バインダー樹脂としては、熱可塑性樹脂、熱硬化性樹脂、または紫外線硬化樹脂を用いることができ、好ましくは熱硬化性樹脂が用いられる。熱硬化性樹脂としては、例えば、ポリエステル−メラミン、メラミン、エポキシ−メラミン、フェノール樹脂、ポリウレタン樹脂、エポキシ樹脂、アクリル系樹脂等を用いることができる。バインダーは１種単独で用いてもよいし、２種以上併用してもよい。熱硬化性樹脂は硬化剤を併用してもよい。
【００４５】
各電極間の間隔を調整することで、抵抗を調節することができる。電極間抵抗値としては、例えば、１００Ω以下であり、２０〜８０Ωであることが好ましい。
【００４６】
図１の形態では、電極体は１対（２本）であるが、電極体は、２本以上であれば、１対（２本）である形態に限定されず、３本以上設置されてもよい。上限は抵抗を考慮して５本以下であることが好ましい。電極対間の距離は、粘着シートの大きさ、電極間抵抗値などを考慮して適宜設定される。
【００４７】
電極体は、発熱層の長手方向に配置されてもよいし、短手方向に配置されてもよい。
【００４８】
また、図１では、電極体の長手方向の長さは、発熱層の長手方向の長さより短いが、電極体の長手方向の長さは、発熱層の長手方向の長さと同じか、発熱層の長手方向の長さよりも長い場合であってもよい。ただし、保護層が発熱層の端部を的確に覆うことができることから、基材の長手方向の長さより電極体の長手方向の長さが短いことが好ましい。
【００４９】
電極体の厚さは、特に限定されるものではないが、例えば、１〜５０μｍである。
【００５０】
［基材］
基材は、例えば、発熱層を印刷で形成する際の印刷基材としての役割や、フィルムの機械的強度や耐擦過性を維持するために用いられる。基材としては、ポリエチレンテレフタレート（ＰＥＴ）、ポリエチレンイミン（ＰＥＩ）、ポリフェニレンサルフェート（ＰＰＳ）、ポリエチレンナフタレート（ＰＥＮ）、ポリエーテルサルホン（ＰＥＳ）、ポリプロピレン（ＰＰ）などが挙げられる。
【００５１】
基材の厚さとしては、特に限定されるものではないが、例えば、１０〜１００μｍである。
【００５２】
また、上記基材の片面、または両面に易接着層（プライマー層）が設けられてなる積層フィルムであってもよい。また、基材の片面または両面は、コロナ処理、プラズマ処理等の表面処理が施されていてもよい。
【００５３】
［粘着剤層］
粘着剤層は、被加熱体にシートを貼付するために設けられた部材である。
【００５４】
粘着剤層に用いられる粘着剤としては、特に限定されず、アクリル系粘着剤、ゴム系粘着剤、シリコーン系粘着剤、ウレタン系粘着剤、ポリエステル系粘着剤、スチレン−ジエンブロック共重合体粘着剤、ビニルアルキルエーテル系粘着剤、ポリアミド系粘着剤、フッ素系粘着剤などを用いることができる。上記粘着剤は１種単独で用いても２種以上併用してもよい。
【００５５】
粘着剤としては、接着の信頼性の観点から、特にアクリル系粘着剤を好適に用いることができる。アクリル系粘着剤を構成するアクリル系ポリマーは、（メタ）アクリル酸アルキルエステルを単量体主成分とし、必要に応じて（メタ）アクリル酸アルキルエステルに共重合可能な単量体（共重合性単量体）を用いることにより形成される。ここで、主成分とは、単量体中５０質量％以上（上限１００質量％）であることを指し、好ましくは６５質量％以上、より好ましくは８５質量％以上である。
【００５６】
（メタ）アクリル酸アルキルエステルの例としては、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｎ−ペンチル、（メタ）アクリル酸ｎ−ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリルなどが挙げられる。これらは単独で用いてもよいし、２種以上を組み合わせて用いてもよい。中でも、粘着性能の観点から、（メタ）アクリル酸アルキルエステルは、（メタ）アクリル酸２−エチルヘキシルおよび／または（メタ）アクリル酸ブチルであることが好ましい。
【００５７】
また、（メタ）アクリル酸アルキルエステルに共重合可能なアクリル共重合性単量体の例としては、（メタ）アクリル酸２−メトキシエチル、（メタ）アクリル酸２−エトキシエチル、（メタ）アクリル酸２−（ｎ−プロポキシ）エチル、（メタ）アクリル酸２−（ｎ−ブトキシ）エチル、（メタ）アクリル酸３−メトキシプロピル、（メタ）アクリル酸３−エトキシプロピル、アクリル酸２−（ｎ−プロポキシ）プロピル、（メタ）アクリル酸２−（ｎ−ブトキシ）プロピルなどの（メタ）アクリル酸アルコキシアルキルエステル；（メタ）アクリル酸、イタコン酸、マレイン酸、フマル酸、クロトン酸、イソクロトン酸などのカルボキシル基含有単量体またはその無水物；ビニルスルホン酸ナトリウムなどのスルホン酸基含有単量体；スチレン、置換スチレンなどの芳香族ビニル化合物；アクリロニトリルなどのシアノ基含有単量体；エチレン、プロピレン、ブタジエンなどのオレフィン類；酢酸ビニルなどのビニルエステル類；塩化ビニル；アクリルアミド、メタアクリルアミド、Ｎ−ビニルピロリドン、Ｎ，Ｎ−ジメチルアクリルアミドなどのアミド基含有単量体；（メタ）アクリル酸２−ヒドロキシエチル、（メタ）アクリル酸２−ヒドロキシプロピル、（メタ）アクリル酸４−ヒドロキシブチルなどの（メタ）アクリル酸ヒドロキシアルキル、グリセリンジメタクリレートなどの水酸基含有単量体；（メタ）アクリル酸アミノエチル、（メタ）アクリロイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのエポキシ基含有単量体；２−メタクリロイルオキシエチルイソシアネートなどのイソシアネート基含有単量体；トリエチレングリコールジアクリレート、ジエチレングリコールジアクリレート、エチレングリコールジアクリレート、テトラエチレングリコールジアクリレート、ネオペンチルグリコールジアクリレート、１，６−ヘキサンジオールジアクリレート、トリメチロールプロパントリアクリレート、ペンタエリスリトールトリアクリレート、ジペンタエリスリトールヘキサアクリレート、ジビニルベンゼンなどの多官能基の共重合単量体（多官能基モノマー）などが挙げられる。これらは単独で用いてもよいし、２種以上を組み合わせて用いてもよい。
【００５８】
共重合性単量体を用いる場合、アクリル系ポリマーを構成する単量体成分のうち、０．１〜３５質量％であることが好ましく、１〜１５質量％であることがより好ましい。
【００５９】
アクリル系ポリマーの重量平均分子量は特に限定されるものではないが、１０万〜１００万であることが好ましい。なお、重量平均分子量は、ゲルパーミエーションクロマトグラフィー（ＧＰＣ）法により測定したポリスチレン換算の値である。
【００６０】
粘着剤は、アクリル系ポリマーの他、架橋剤を含んでいてもよい。架橋剤としては、イソシアネート系架橋剤、エポキシ系架橋剤、金属キレート系架橋剤などが挙げられる。架橋剤の添加量は、アクリル系ポリマー１００質量部に対して、０．００１〜１０質量部であることが好ましく、０．００５〜０．５質量部であることがより好ましい。
【００６１】
粘着剤層には、必要に応じ、着色剤、充填剤、帯電防止剤、タッキファイヤー、濡れ剤、レベリング剤、増粘剤、消泡剤、防腐剤等を適宜添加することができる。
【００６２】
粘着剤層の厚みは、特に限定されないが、粘着性および薄膜化の観点から、１０〜１００μｍの範囲が好ましい。
【００６３】
［剥離ライナー］
剥離ライナーは、粘着剤層を保護し、粘着性の低下を防止する機能を有する部材である。そして、剥離ライナーは、被加熱体に貼付する際に粘着シートから剥離される。このため、本発明における粘着シートは、剥離ライナーを有していないものも包含される。
【００６４】
剥離ライナーとしては、特に限定されるものではないが、ポリエチレンテレフタレート、ポリブチレンテレフタレート、ポリエチレンナフタレート等のポリエステルフィルム、ポリプロピレンやポリエチレン等のポリオレフィンフィルムなどのプラスチックフィルム；上質紙、グラシン紙、クラフト紙、クレーコート紙などの紙が挙げられる。
【００６５】
剥離ライナーの厚みは、通常１０〜４００μｍ程度である。また、剥離ライナーの表面には、粘着剤層の剥離性を向上させるためのシリコーンなどから構成される剥離剤からなる層が設けられてもよい。かような層が設けられる場合の当該層の厚みは、通常０．０１〜５μｍ程度である。
【００６６】
［用途］
第一実施形態の粘着シートは、面状発熱体であり、面で被加熱体を加熱することができるとともに、耐久性に優れる。このため、特に、耐久性が必要とされる用途において有用である。用途としては例えば、屋根、道路、信号などに積もった雪を解かすための融雪用発熱シート；水道管などの配管の凍結を防止するための凍結防止用発熱シート；食品などを保温するための保温シートなどが挙げられる。
【００６７】
［粘着シートの製造方法］
本発明の第二実施形態は、第一実施形態の粘着シートの製造方法であって、基材の外周全体に発熱層が形成されない露出部が形成されるように基材上に発熱層形成用塗布液を塗布して発熱層を形成し、発熱層の外周側面と、前記発熱層の基材側と反対側の表面と、を覆うように保護層を積層させることを有する、粘着シートの製造方法である。
【００６８】
第一実施形態と重複する部分については説明を割愛しつつ、以下、製造方法の各工程について好適な形態を例に挙げつつ説明する。
【００６９】
（１’）場合により、剥離ライナー、粘着剤層および基材の積層体を得る工程
発熱層を形成する前に、上記積層体を形成することが好ましい。
【００７０】
粘着剤層の形成方法は特に限定されないが、例えば、粘着剤を剥離ライナー上に塗布した後、基材と貼り合わせる方法が採られる。粘着剤の剥離ライナー上への塗布方法は特に限定されず、例えばロールコーター、ナイフコーター、エアーナイフコーター、バーコーター、ブレードコーター、スロットダイコーター、リップコーター、グラビアコーターなどの公知の塗布装置を用いて塗布することができる。粘着剤の塗布量としては、固形分質量で、通常１０〜１００ｇ／ｍ２、好ましくは２０〜６０ｇ／ｍ２である。粘着剤を剥離ライナー上に塗布後、乾燥処理を行うことによって、粘着剤層が形成される。この際の乾燥条件としては特に限定されず、通常６０〜１５０℃にて１０〜６０秒の条件で行われる。
【００７１】
次いで、基材に粘着剤層を貼付することで、粘着剤層および基材を含む積層体が形成される。
【００７２】
ここで、剥離ライナー、粘着剤層、および基材の積層体は、大規模生産においてはロール体として形成されてもよい。ロール体は、次工程の発熱層の形成の前に、通常枚葉にカットされる。
【００７３】
（１）基材の外周全体に発熱層が形成されない露出部が形成されるように基材上に発熱層形成用塗布液を塗布して基材上に発熱層を形成する工程
（１’）のようにして得られた積層体の基材上に発熱層を形成する。発熱層の形成方法は特に限定されない。例えば、導電性カーボンおよびバインダーを溶媒中に分散させた発熱層形成用塗布液を用いることで、塗布により積層体上に発熱層を形成することができる。塗布により塗膜を形成することで、柔軟性に富むシートとすることができ、配管のように被加熱体が曲面であっても粘着シートを容易に貼付することができる。なお、塗布液とは、粘性の高いスラリー状のものも含む。
【００７４】
発熱層形成用塗布液に用いられる溶媒としては、発熱層に含まれる導電性カーボンやバインダーが分散できればよく、水、イソプロピルアルコール、ブタノール、プロパノール、エタノール、メタノール、フェノール等のアルコール系溶媒；ヘキサン、ペンタン等の炭化水素系溶剤、キシレン、トルエン、ベンゼン、エチルべンゼン等の芳香族系溶剤、ＭＥＫ（メチルエチルケトン）、アセトン等のケトン系溶剤、ＤＭＦ（ジメチルフォルムアミド）、ＮＭＰ（ｎ−メチルピロリドン）、ＤＭＡＣ（ジメチルアセトアミド）、アノン（シクロヘキサノン）、酢酸ブチルなどが挙げられる。これらの溶媒は１種単独で用いても２種以上併用してもよい。また、塗布液の特性を改善する目的で、エチレングリコール、プロピレングリコールなどを添加してもよい。さらに、塗布液には、界面活性剤、増粘剤、消泡剤、分散安定化剤などの添加剤を添加してもよい。
【００７５】
発熱層形成用塗布液の基材への塗布方法は特に限定されるものではなく、ロールコーター、ナイフコーター、エアーナイフコーター、バーコーター、ブレードコーター、スロットダイコーター、リップコーター、グラビアコーターなどの公知の塗布装置を用いて、または印刷により塗布することができる。第一実施形態のシートでは、発熱層を基材よりも小さい面積で形成して、基材上に露出部を形成することができることから、印刷で発熱層を形成することが好ましい。すなわち、塗布が印刷であることが好ましい。該印刷手段としては、スクリーン印刷、グラビア印刷、平版印刷、シール印刷等の印刷方法や、電子写真方式、熱転写方式、インクジェット方式等、各種のプリンターを使用して画像を描写することもできる。特に露出部の形成が容易であることからスクリーン印刷で発熱層を形成することが好ましい。いずれの場合も、インキの密着性を高める目的で、基材の発熱層を設ける面を、予めコロナ放電処理やアンカー剤をコート処理してもよい。
【００７６】
発熱層形成用塗布液の塗布量としては特に制限されるものではないが、単位面積あたり１０〜１００ｇ／ｍ２程度となるように、発熱層形成用塗布液を塗布すればよい。
【００７７】
発熱層形成用塗布液を塗布後、塗膜を乾燥させる。乾燥手段や乾燥条件の具体的な形態は特に制限されず、適宜設定される。一例を挙げれば、乾燥温度は５０〜１００℃であり、乾燥時間は３０秒〜５分である。
【００７８】
さらに、電極体を発熱層上に形成する。電極体の形成方法としては、発熱層の形成方法と同様に印刷により形成することが好ましい。例えば、銀ペーストなどの導電性ペーストをスクリーン印刷した後、加熱することで発熱層上に電極体を形成することができる。導電性ペーストに用いられる溶媒としては、エタノール、ｉ−プロパノール、ｎ−プロパノール、ブタノールなどのアルコール；メチルカルビトール、エチルカルビトール、ブチルカルビトール、ブチルカルビトールアセテートなどのカルビトール系溶媒；セロソルブ、ブチルセロソルブ、イソアミルセロソルブ、ヘキシルセロソルブ、ブチルセロソルブアセテートなどのセロソルブ系溶媒；アセトン、メチルエチルケトン、２−ペンタノン、３−ペンタノン、シクロヘキサノンなどのケトン系溶媒；ベンゼン、トルエン、キシレン、エチルベンゼン、テレピン、シクロヘキサン、メチルシクロヘキサン、メチルペンタンなどの炭化水素系溶媒などが挙げられる。導電性ペーストの粘度については特に制限はなく、用いる印刷方法や材料によって適宜選択すればよい。加熱温度としては、特に限定されるものではないが、導電性の向上を考慮すると、１００〜１５０℃であることが好ましい。また、加熱時間としては、基材の耐熱性を考慮すると、例えば、１〜６０分である。
【００７９】
なお、発熱層を形成前に基材上に先に電極体を形成した後に、発熱層を形成してもよい。
【００８０】
（２）発熱層の外周側面と、発熱層の基材側と反対側の表面と、を覆うように発熱体上に保護層を積層させる工程
発熱層の外周側面と、発熱層の基材側と反対側の表面と、を覆うように発熱体上に保護層を積層させる。具体的には、基材上の発熱層非形成部である露出部を覆うように（露出部が露出しないように）保護層を発熱体上に形成してもよいし、一部の露出部が露出したまま、一部の露出部だけを覆うように発熱体上に保護層を形成してもよい。
【００８１】
保護層の形成方法としては特に限定されるものではないが、例えば、第二の粘着剤層を構成する粘着剤を剥離ライナー上に塗布して第二の粘着剤層を形成した後、保護基材と貼り合わせ、その後、剥離ライナーを除去して、第二の粘着剤層を発熱層と貼り合わせる方法が採られる。あるいは、第二の粘着剤層を構成する粘着剤を保護基材上に塗布した後、発熱層と貼り合わせる方法が採られる。第二の粘着剤層を構成する粘着剤の保護基材への塗布方法は特に限定されず、例えばロールコーター、ナイフコーター、エアーナイフコーター、バーコーター、ブレードコーター、スロットダイコーター、リップコーター、グラビアコーターなどの公知の塗布装置を用いて塗布することができる。粘着剤の塗布量としては、固形分質量で、通常１０〜１００ｇ／ｍ２、好ましくは２０〜６０ｇ／ｍ２である。粘着剤を剥離ライナー上に塗布後、乾燥処理を行うことによって、第二の粘着剤層が形成される。この際の乾燥条件としては特に限定されず、通常６０〜１５０℃にて１０〜６０秒の条件で行われる。
【００８２】
次いで、基材と合わせて発熱体をラミネートするように第二の粘着剤層を貼付することで、発熱層の厚さ方向の外周端面を覆うように保護層を発熱層上に積層させることができる。
【００８３】
本発明は、上述した実施形態に限定されるものではなく、特許請求の範囲内で種々改変することができる。
【００８４】
例えば、基材表面上の露出部の一部が露出した状態で、保護層が発熱体の外周側面と、発熱層の基材側と反対側の表面と、を覆うように形成されてもよい。
【符号の説明】
【００８５】
１０    粘着シート、
１１    剥離ライナー、
１２    粘着剤層、
１３    基材、
１３Ａ  露出部、
１４    発熱層、
１５    電極体、
１６    発熱体、
１７    第二の粘着剤層、
１８    保護基材、
１９    保護層。
【図１】
2019053967.tif 000003
【図２】
2019053967.tif 000004